(57)【特許請求の範囲】
【請求項１】
シュウ酸、マロン酸、リンゴ酸、酒石酸およびクエン酸からなる群から選択される１種または２種以上と、グリオキシル酸、アスコルビン酸、グルコース、フルクトース、ラクトースおよびマンノースからなる群から選択される１種または２種以上とを含有し、ｐＨが３．０未満であり、アンモニアおよび有機塩基性化合物を含有しない、Ｃｕと異種金属が接触する構造を持つ基板においてＣＭＰ後のＣｕ配線を有する基板に用いる、サイドスリットを防止するための、ＣＭＰ後洗浄液組成物。
【請求項２】
グリオキシル酸、アスコルビン酸、グルコース、フルクトース、ラクトースおよびマンノースの使用濃度が、０．０３〜５．０重量％である、請求項1に記載のＣＭＰ後洗浄液組成物。
【請求項３】
さらに界面活性剤を含有する、請求項1または２に記載のＣＭＰ後洗浄液組成物。
【発明の詳細な説明】
【０００１】
【発明の属する技術分野】
本発明は、洗浄液に関するものであって、特に金属配線材料（特にＣｕ）が露出した半導体基板表面の洗浄液に関する。
また、本発明はとくに半導体製造工程において化学的機械研磨(以下ＣＭＰと呼ぶ)後の半導体基板の表面に付着した微小粒子および金属不純物の除去に用いる洗浄液に関する。
【０００２】
【従来の技術】
ＩＣの高集積化に伴い、微量の粒子、金属不純物がデバイスの性能、歩留まりに大きく影響を及ぼすため、厳しいコンタミネーションコントロールが要求されている。すなわち、基板表面に付着した粒子や金属不純物を厳しくコントロールすることが要求されており、そのため半導体製造の各工程で各種洗浄液が使用されている。
一般に、半導体用基板洗浄液としては、硫酸−過酸化水素水、アンモニア−過酸化水素水−水(ＳＣ−１)、塩酸−過酸化水素水−水(ＳＣ−２)、希フッ酸などがあり、目的に応じて各洗浄液を単独または組み合わせて使用されている。また、最近では絶縁膜の平坦化、接続孔の平坦化、ダマシン配線等の半導体製造工程にＣＭＰ技術が導入されてきた。一般的にＣＭＰは研磨剤粒子と化学薬品の混合物であるスラリーを供給しながらウェハをバフと呼ばれる布に圧着し、回転させることにより化学的な作用と物理的な作用を併用して、層間絶縁膜や金属材料を研磨し膜を平坦化する技術である。そのため、ＣＭＰ後の基板は、多量に研磨粒子に用いられるアルミナ粒子やシリカ粒子に代表される粒子や金属不純物により汚染される。そのため、次工程に入る前にこれらの汚染物を完全に除去し清浄にする必要がある。ＣＭＰ後洗浄液として、従来、粒子の除去にはアンモニアのようなアルカリ水溶液が用いられていた。また、金属汚染の除去には有機酸と錯化剤の水溶液を用いた技術が特開平１０−７２５９４や特開平１１−１３１０９３に提案されている。また、金属汚染と粒子汚染を同時に除去する技術として有機酸と界面活性剤を組み合わせた洗浄用水溶液が特開２００１−７０７１に提案されている。
【０００３】
ＣＭＰが層間絶縁膜や接続孔の平坦化に限定されているころは、基板表面に耐薬品性の劣る材料が露出することもなかったために、ふっ化アンモニウムの水溶液や前述の有機酸の水溶液による洗浄で対応できた。しかし、さらなる半導体素子の高速応答化に必要なＣｕ配線の形成技術としてダマシン配線技術が導入されると同時に、層間絶縁膜には低誘電率の芳香族アリールポリマーのような有機膜やＭＳＱ（Methyl  Silsesquioxane）やＨＳＱ（Hydrogen  Silsesquioxane）などのシロキサン膜、多孔質シリカ膜などが用いられようとしている。これらの材料は化学的強度が十分ではないため、洗浄液として上述のアルカリ性のものやフッ化物は制限される。
【０００４】
一方、上述の有機酸を用いたものは低誘電率の絶縁膜やＣｕに対しても腐食性は小さく最も好ましいものと考えられる。しかしながら、Ｃｕ配線の形成プロセスにおいて、新たな問題点が浮かび上がった。ひとつは有機酸を用いても僅かながら銅の表面をエッチングすることである。もうひとつは、銅配線を埋め込むダマシンプロセスにおいて見られる銅の微小腐食欠陥である。この場合、銅配線は、絶縁膜に形成した溝にＴａ、ＴａＮのようなバリアメタルを被覆してさらに銅を埋め込み、表面に形成されたブランケット銅をＣＭＰにより研磨除去することにより形成される。従って、ＣＭＰ後には基板表面に付着したスラリー起因の研磨粒子や研磨による研磨屑、金属不純物を洗浄により除去する必要がある。しかしながら、埋め込んだ銅配線が露出している場合、酸、アルカリ何れの薬液に接触した場合にも、Ｔａ、ＴａＮのようなバリアメタルと銅の界面に沿って楔状の銅の微小な腐食を起こし、デバイスの信頼性を低下させることがある。さらにデバイスの微細化に伴いＣｕ配線の形成プロセスにおいて、このような銅配線とバリアメタルの界面が洗浄液を用いた際に露出することがあり、これらの腐食欠陥が顕在化し、電気特性の性能や品質の低下をもたらすことがある。この腐食はサイドスリットと呼ばれる。
サイドスリットは従来腐食をしないといわれていたシュウ酸、マロン酸、クエン酸のような有機酸の水溶液でも発生することがわかっている。
さらにもうひとつは、異種金属を添加した銅合金からなる配線材料の腐食に関する問題である。銅合金においても局所的に異種金属が接触している部分があり、先述の銅とＴａ等のバリアメタルが接触した構造と同じ危険性を有する。すなわち、この様な銅合金の配線が露出すると、従来の有機酸を用いた場合であっても有機酸水溶液と接触することにより銅と異種金属との界面で腐食が生じやすく、銅合金の表面の荒れやサイドスリットやピット状の腐食欠陥を引き起こす恐れがある。
銅、タングステン等の配線材料を腐食することなく、微小粒子や金属不純物を除去する洗浄液として、還元剤を含有し、ｐＨ３〜１２に調整した洗浄液が特開２００２−６９４９５に記載されているが、ｐＨが高いほどサイドスリットが発生しやすく、また還元剤の分解が起こりやすく、さらにアンモニウム系化合物が銅の微細な腐食を引き起こす恐れがある等の問題があった。
【０００５】
このように従来の配線材料および層間絶縁膜に対し、適する洗浄液は各種得られているものの、例えば、銅配線が露出し、さらには、銅と異種金属が接触する構造を有する半導体基板に対しても上記ニーズを同時に満足する洗浄液は、未だ得られていないのが、現状である。
【０００６】
【発明が解決しようとする課題】
従って、本発明は、ＣＭＰ後の半導体基板の表面に付着した微小粒子および金属不純物の除去性に優れ、かつ金属配線材料を腐食しない洗浄液を提供することにある。また、本発明は、特に、基板に露出したＣｕ表面の腐食やサイドスリットを起こすことなく、基板表面の金属不純物等を除去することができる洗浄液を提供することにある。また、本発明は、銅とバリアメタル（例えばＴａ／ＴａＮ）の接触する基板および銅合金による金属配線を施した基板において、銅合金の表面の荒れやサイドスリットやピット状の腐食欠陥を起こすことなく、基板表面の金属不純物等を除去することができる洗浄液を提供することにある。
【０００７】
【課題を解決するための手段】
本発明者らは、上記課題を解決すべく鋭意研究を重ねる中で、シュウ酸などの有機酸水溶液に特定の化合物を組み合わせることにより、金属配線の表面を腐食せず、基板表面の金属不純物等を除去でき、驚くべきことに、銅とＴａ、ＴａＮ等の界面に発生した、銅の微細な腐食欠陥であるサイドスリットの発生をも抑制することを見出し、本発明を完成するに至った。
【０００８】
すなわち本発明は、脂肪族ポリカルボン酸類を１種または２種以上とグリオキシル酸、アスコルビン酸、グルコース、フルクトース、ラクトースおよびマンノースからなる群から選択される１種または２種以上とを含有し、ｐＨが３．０未満であることを特徴とする、ＣＭＰ後洗浄液組成物に関する。
また、本発明は、脂肪族ポリカルボン酸類が、シュウ酸、マロン酸、リンゴ酸、酒石酸またはクエン酸である、前記ＣＭＰ後洗浄液組成物に関する。
さらに、本発明は、グリオキシル酸、アスコルビン酸、グルコース、フルクトース、ラクトースおよびマンノースの使用濃度が０．０３〜５．０重量％である、前記ＣＭＰ後洗浄液組成物に関する。
また、本発明は、さらに界面活性剤を含有することを特徴とする、前記ＣＭＰ後洗浄液組成物に関する。
さらに、本発明は、アンモニアおよび有機塩基性化合物を含有しないことを特徴とする、前記ＣＭＰ後洗浄液組成物に関する。
また、本発明は、Ｃｕと異種金属が接触する構造を持つ基板においてＣＭＰ後のＣｕ配線を有する基板に用いる、前記ＣＭＰ後洗浄液組成物に関する。
【０００９】
本発明のＣＭＰ後洗浄液組成物は、脂肪族ポリカルボン酸と上記特定の化合物を含むことにより、配線材料を腐食することなく、ＣＭＰ後の微小粒子および金属不純物を除去することができる。特に、銅配線に対して腐食しないばかりか、ダマシンプロセスによって銅を埋め込んだ際に形成される、Ｔａ、ＴａＮ等のバリアメタル層の界面における銅に対しても腐食することのない、即ち、サイドスリットの発生を抑制するものである。また、銅合金による金属配線を施した基板において、銅合金の表面の荒れやサイドスリットやピット状の腐食欠陥を起こすことなく、ＣＭＰ後の微小粒子および金属不純物を除去することができる。従って、デバイスの微細化が進んでも、電気特性の性能に影響することのない優れた基板を得ることができる。
図１は、本発明のＣＭＰ後洗浄液組成物と従来の洗浄液の比較を示す図である。Ｃｕ配線は、絶縁膜上にＴａまたはＴａＮからなるバリアメタル膜上にＣｕ膜を堆積させ（上図）、ＣＭＰを用いて、ブランケットＣｕを研磨除去して形成される。ＣＭＰ後の基板表面には残留粒子や金属不純物が残留する（中段図）。従来の洗浄液を用いて洗浄した場合には、残留粒子や金属不純物は洗浄によって除去さるが、配線の銅とバリアメタルの境界に沿ってＣｕが溶解してサイドスリットが形成される（下段左図）。これに対して本発明の洗浄液組成物を用いて洗浄した場合には、サイドスリットが形成されることなく、残留粒子や金属不純物の除去を行うことができる（下段右図）。
また、本発明の洗浄液組成物は、界面活性剤を用いた場合には、特に低誘電率の層間絶縁膜に対するぬれ性を改善することができる。
【００１０】
【発明の実施の形態】
本発明のＣＭＰ後洗浄液組成物は、脂肪族ポリカルボン酸類を１種または２種以上とグリオキシル酸、アスコルビン酸、グルコース、フルクトース、ラクトースおよびマンノースからなる群から選択される１種または２種以上とを含有し、ｐＨが３．０未満であることを特徴とするものである。特に、Ｃｕと異種の金属、例えば、Ｔａ、ＴａＮのようなバリアメタルが接触した構造を有する基板または異種金属を添加した銅合金を有する基板のＣＭＰ処理後に配線材料が露出した基板に対してもその表面に付着した、微小粒子および金属不純物を除去するのに好適に用いることができる。
本発明の洗浄液組成物に用いる脂肪族ポリカルボン酸類とは、具体的には、シュウ酸、マロン酸等のジカルボン酸類や酒石酸、リンゴ酸、クエン酸等のオキシポリカルボン酸類等が挙げられる。なかでもシュウ酸は金属不純物の除去能力が高く本発明に用いる脂肪族ポリカルボン酸類として好ましい。
洗浄液中の脂肪族ポリカルボン酸類の濃度は、溶解度、十分な洗浄効果、および結晶の析出等を考慮して適宜決定するが、０．０１〜３０重量％が好ましく、さらに０．０３〜１０重量％が好ましい。
【００１１】
また、本発明に使用する金属配線の腐食防止、特に銅のサイドスリットの発生防止に優れた効果を発揮するものとしては、グリオキシル酸、アスコルビン酸、グルコース、フルクトース、ラクトース、マンノース等がある。これらはいわゆる還元性物質として知られているものであり、その構造中にケトン基、アルデヒド基や二重結合を持つ。通常、金属配線の腐食防止にはベンゾトリアゾールやベンゾチアゾールなどが用いられる。これらは金属と反応し不溶性の被膜を表面に形成することにより腐食を防止すると考えられている。しかし、そのような作用では、Ｃｕのダマシン配線のようにＣｕとＴａのような異種金属が接触するところでは十分に機能を発揮しない。一方、グリオキシル酸、アスコルビン酸、グルコース、フルクトース、ラクトース、マンノースのような化合物はＣｕ表面のエッチングを抑制するだけでなく、サイドスリットの抑制にも効果がある。このメカニズムは明確ではないが、これらの化合物は還元性であるため、自らが酸化されることにより、金属の酸化、腐食を防止するためと考えられる。ただし、還元性物質としては他にヒドラジンやヒドロキシルアミンの様なアミン類などもあるが、これらはサイドスリットを増長する傾向があり、還元性物質のすべてが本発明の洗浄液組成物に使用できるわけではない。
【００１２】
グリオキシル酸、アスコルビン酸、グルコース、フルクトース、ラクトース、マンノースの濃度としては、十分な腐食防止効果を得るには、０．０００５〜１０重量％が好ましく、さらに０．０３〜５重量％が好ましい。
【００１３】
本発明の洗浄液は、微粒子の除去能力を付与し、Ｌｏｗ−Ｋのような撥水性の膜に対して親和性を持たせるために界面活性剤を含有させることができる。このような目的で用いるには非イオン型やアニオン型の界面活性剤が好ましい。
界面活性剤の濃度は、粒子の十分な除去効果を得るには、０．０００１〜１０重量％が好ましく、さらに０．００１〜５重量％が好ましい。
本発明の洗浄液は、銅と異種金属が接触した界面の微細な腐食を引き起こさないためには、それらの腐食を引き起こす恐れのある、アンモニアおよびアミン類等の有機塩基化合物を含まないのが好ましい。
【００１４】
本発明のＣＭＰ後洗浄液組成物は、金属配線を有する半導体基板の製造工程のＣＭＰ後における基板の表面に付着した微小粒子および金属不純物を除去するために用いるものであり、特に、耐薬品性に劣る銅や銅合金の配線に対しても不純物除去性に優れ、かつ表面を腐食することがないことから好適に用いることができる。
【００１５】
【実施例】
以下、本発明のＣＭＰ後洗浄液組成物について、実施例と比較例によって、本発明を詳細に説明するが、本発明はこれら実施例に限定されるものではない。
【００１６】
(洗浄試験)
酸化膜付きシリコン基板をＦｅ及びＣｕを含有する水溶液に浸漬し、強制汚染（Ｆｅ汚染量：６×１０１３atoms/cm2、Ｃｕ汚染量：６×１０１２atoms/cm2）したものを表１に示した組成の洗浄液（比較例１〜７および実施例１〜１２）で洗浄を行い、水洗乾燥後、表面のＦｅ、Ｃｕの濃度を全反射蛍光Ｘ線装置を使って測定し、除去性能を調べた（表２）。
洗浄条件：２５℃、３ｍｉｎ
【００１７】
（腐食試験）
シリコンウェハ上にＣｕダマシン配線をほどこしたウェハを表１に示す洗浄液（比較例１〜７および実施例１〜１２）に２５℃、１０分間浸漬処理し、超純水にて流水リンス処理、乾燥を行った後、電子顕微鏡によりＣｕに対する腐食性（表面の荒れ、サイドスリットの有無）を確認した（表２）。
【００１８】
【表１】
0004221191.tif 000002
【表２】
0004221191.tif 000003
【００１９】
グリオキシル酸、アスコルビン酸、グルコース、フルクトース、ラクトース、マンノースは脂肪族ポリカルボン酸の金属除去能力を阻害することなく、Ｃｕの表面の腐食および微細な腐食欠陥であるサイドスリットを防止することができる。
【００２０】
【発明の効果】
本発明のＣＭＰ後洗浄液組成物は、ＣＭＰ後における半導体用基板に付着した微小粒子や金属不純物の除去性に優れ、かつ配線材料に対する腐食を抑制する優れた性質を有する。特に配線材料として銅を用いた場合であっても、上記効果が十分得られ、微細な腐食欠陥であるサイドスリットの発生を抑制することができる。また、本発明のＣＭＰ後洗浄液組成物は、銅合金による金属配線を施した基板において、銅合金の表面の荒れやサイドスリットやピット状の腐食欠陥を抑制する優れた性質を有している。従って、デバイスの微細化が進んでも、電気特性の性能に影響することのない優れた基板を得ることができる。
【図面の簡単な説明】
【図１】    本発明のＣＭＰ後洗浄液組成物と従来の洗浄液との比較を示す図である。
【図１】
0004221191.tif 000004